(57)【要約】【課題】これまで得られていなかった複数の凸部を含む繊維断面、または扁平の繊維断面を有するポリテトラフルオロエチレン繊維とその製造方法、及びこれを用いた布帛を提供する。【解決手段】マトリックス紡糸法により製造される繊維断面形状に複数の凸部を含む繊維断面、または扁平の繊維断面を有するポリテトラフルオロエチレン繊維、および、その製造のために、マトリックスとしてビスコースを用い、ＰＴＦＥの水分散液との混合液を特定の成分、濃度に調整された凝固浴に複数の凸部を有する口金から吐出し、紡糸を行う製造方法で、特に、焼成を行う際、特定の弛緩率でリラックスを与えながら、特定温度で半焼成工程を経た後に特定温度で焼成を行うことを特徴とする方法。この異形断面ＰＴＦＥ繊維を用いると、より微小なダストの捕集性に優れた布帛を得ることができる。【選択図】なし【特許請求の範囲】
【請求項１】
複数の凸部を含む繊維断面、または扁平の繊維断面を有することを特徴とするポリテトラフルオロエチレン繊維。
【請求項２】
凸部の数が３〜８葉であることを特徴とする、請求項１に記載のポリテトラフルオロエチレン繊維。
【請求項３】
繊度が１．５ｄｔｅｘ以上１８．０ｄｔｅｘ以下であって、その繊度ばらつきが該繊度の１０％以下であることを特徴とする、請求項１または２に記載のポリテトラフルオロエチレン繊維。
【請求項４】
マトリックスとしてビスコースを用い、ポリテトラフルオロエチレンの水分散液との混合液を、硫酸濃度７〜１３％、硫酸ソーダ濃度７〜１５％に制御した凝固浴槽に複数の凸部を有する口金から吐出し、紡糸、精練した後、焼成ローラを用い、１〜５％のリラックスを与えながら２５０〜３２０℃の半焼成工程を経た後に、３２０〜３８０℃の温度で焼成を行うことを特徴とする、ポリテトラフルオロエチレン繊維の製造方法。
【請求項５】
接触タイプの焼成ローラを用いることを特徴とする、請求項４に記載のポリテトラフルオロエチレン繊維の製造方法。
【請求項６】
半焼成、焼成工程を行う前に０．０８〜０．１６％のアルカリ濃度でアルカリによる洗浄を行う洗浄工程を有することを特徴とする、請求項４または５に記載のポリテトラフルオロエチレン繊維の製造方法。
【請求項７】
少なくとも一部に請求項１〜３のいずれか記載のポリテトラフルオロエチレン繊維を用いた布帛。
【請求項８】
フィブリルを有することを特徴とする、請求項７に記載の布帛。
【請求項９】
前記フィブリルが物理的衝撃により形成されてなることを特徴とする、請求項８に記載の布帛。
【請求項１０】
前記物理的衝撃が高圧ジェット水流処理であることを特徴とする、請求項９に記載の布帛。
【請求項１１】
請求項７〜１０のいずれか記載の布帛を用いてなるフィルター用材料。
【請求項１２】
請求項７〜１０のいずれか記載の布帛を用いてなる微粒子封止用材料。
【発明の詳細な説明】
【技術分野】
【０００１】
本発明は、これまでになかったマトリックス紡糸法により得られる繊度が均一な異形断面を有するポリテトラフルオロエチレン繊維およびその製造方法に関する。また、該繊維を用いた布帛およびそれをフィブリル化させた布帛はダストの捕集効率が高く、フィルター用材料または微粒子封止用材料用の布帛に好適に用いることができる。
【背景技術】
【０００２】
ポリテトラフルオロエチレン（以下、ＰＴＦＥと略称することもある。）繊維に代表されるフッ素樹脂系繊維は、その優れた耐熱性、耐薬品性、電気特性あるいは低摩擦係数などから、産業資材用途に広く用いられている。
【０００３】
ＰＴＦＥは不溶解性であり、また加熱溶融時に非常に高い溶融粘度を持っているのでその製法は特許文献１、特許文献２などで知られているマトリックス法（エマルジョン法ともいう）、特許文献３などで知られているスプリット剥離法、または特許文献４、特許文献５、特許文献６などで知られているペースト押出法などにより生産される。一方、ＰＴＦＥを共重合させた共重合系のフッ素系樹脂（４フッ化エチレン−６フッ化プロピレン共重合体（ＦＥＰ）、４フッ化エチレン−パーフロロアルコキシ基共重合体（ＰＦＡ）または４フッ化エチレン−オレフィン共重合体（ＥＴＦＥ）など）は溶融紡糸により生産が可能である。
【０００４】
スプリット剥離法による異形断面ＰＴＦＥ繊維および該異形断面繊維を用いたフェルト状フィルタ材は公知である（例えば、特許文献７）。しかし、スプリット剥離法で得られる異形断面繊維はその製法上、どうしても扁平断面形状となり、その形状・繊度もランダムで不均一となるため、フェルト加工時にネップが発生しやすく生産が困難であるという欠点があった。
【０００５】
また、共重合タイプのフッ素系樹脂を用いた溶融紡糸による異形断面繊維およびこれを用いたバグフィルタに関しては、特許文献８、特許文献９などで公知である。しかしながら、溶融紡糸を行う共重合タイプのフッ素系樹脂は溶融時の流動性を与える目的で共重合しているため、どうしてもＰＴＦＥに比べ耐薬品性・耐熱性に劣ってしまう。ＰＴＦＥ繊維の製法に関しては特許文献１０や特許文献１１により公知である。しかし、特許文献１０に関しては、その目的はＰＴＦＥ繊維の細繊度化により他繊維との混合のしやすさを目的にしたもので、その製造方法に関する凝固浴濃度、アルカリ浴濃度も幅広く、本発明の異形断面ＰＴＦＥ繊維を製造する範囲とは異なる。また、特許文献１１に関しても、その目的はＰＴＦＥ繊維の高強度化に関するもので、その製造方法も本発明の異形断面ＰＴＦＥ繊維を製造するための方法とは異なるものである。
【０００６】
すなわち、これまで繊度が均一な異形断面形状を有したＰＴＦＥ繊維は得られていなかったのである。
【０００７】
ＰＴＦＥ繊維は、その用途の中でもゴミ焼却炉のバグフィルター用途に特に広く用いられており、フッ素繊維とガラス繊維との複合品が広く利用されている。あるいはまた、ガラス繊維以外の耐熱性繊維、例えばアラミド、ポリフェニレンサルファイド、ポリイミドあるいはポリパラフェニレンベンゾオキサゾールなどを用いたバグフィルターも広く用いられている。
【０００８】
上記の耐熱性繊維を用いたバグフィルターに対して、現在はダストの捕集効率がさらに高いバグフィルターが求められている。これは例えばガス化溶融処理炉等に用いられるバグフィルターであり、粒径の小さなダストの捕集が可能な高捕集効率のフィルターである。
【０００９】
あるいは、また、フッ素樹脂系繊維を用いた微粒子封止材料も広く用いられている。例えばプリンターのトナー封止材料などであり、１５０℃以上の温度で微少なトナーを封止するものである。トナーのカラー化が進むにつれ、さらに微少なトナーの封止が可能な材料が求められている。
【００１０】
そこで、耐熱性繊維のフェルト表面にフッ素樹脂の微多孔膜を貼り合わせ、該微多孔膜でダストを高効率に捕集する方法が提案されている（特許文献１２等）。この方法では確かに０．５μｍ以下のダストの捕集効率は高いが、フッ素樹脂の微多孔膜と他素材との接着性が悪いため、剥離してしまうという問題がある。さらにバグフィルター用に使用した場合、逆洗パルスを打つ時にリテーナーと摩擦を生じるため、この摩擦力によっても剥離が発生する問題がある。
【００１１】
あるいは、特許文献１３にあるように、極細繊維層とフェルト基材層とをニードルパンチ処理して一体化し、極細化可能繊維の分布を表面から裏面に向かって漸減させ、次に高圧水流パンチによって極細化可能繊維を分割して極細化させるような高捕集効率のフィルターが公知である。しかしこの方法では、２種類以上の異なる繊維を積層する必要があり、加工工程が多い問題がある。さらに、該特許文献１３の極細化可能繊維はポリアミド／ポリエステルの分割繊維が例示されているにすぎない。
【００１２】
また、特許文献１４には、分枝及び／またはループを有するフッ素樹脂繊維を用いた濾材が記述されているが、該繊維はカーディング処理してウェッブとした後、ニードルパンチすることで分枝及び／またはループを生じる繊維である。この方法で得られる分枝及び／またはループを有する布帛は、表面および内部、全体にわたってフッ素樹脂繊維が分割しているため、ウェッブの強度が低下する問題がある。
【００１３】
ＰＴＦＥ繊維を用い、高圧ジェット水流処理などの物理的衝撃を用いてをフィブリルを生成させて微小なダストの捕集性に優れ、且つ耐摩耗性に優れた布帛を得る方法が特許文献１５、特許文献１６に開示されている。該特許文献はこれまで市販されてきたマトリックス紡糸法により製造される丸断面のＰＴＦＥ繊維を用いた手法を記載している。本発明は、このような従来技術を大きく凌駕するための凸部を有するＰＴＦＥ繊維とその製造方法、及びこれを用いた布帛に関するものである。
【特許文献１】特公昭５２−２５４５３号公報
【特許文献２】特開平１−１３９８４０号公報
【特許文献３】特公昭５１−８８７２７号公報
【特許文献４】特公昭５１−１８９９１号公報
【特許文献５】特公昭５８−３０４０６号公報
【特許文献６】特開平２−２８６２２０号公報
【特許文献７】特開２００１−２７６５２８号公報
【特許文献８】特公平３−１０７２３号公報
【特許文献９】特開２００２−２８２６２７号公報
【特許文献１０】特許２５７１３７９号公報
【特許文献１１】特許３３２７０２７号公報
【特許文献１２】特開２０００−１４０５８８号公報
【特許文献１３】特開平４−０３２６４９号公報
【特許文献１４】特開２０００−６１２２４号公報
【特許文献１５】特開２００１−１４６６３３号公報
【特許文献１６】特開２００２−３４８７６５号公報
【発明の開示】
【発明が解決しようとする課題】
【００１４】
本発明の課題は、これまで得られていなかった凸部を有するＰＴＦＥ繊維とその製造方法、及びこれを用いた布帛を提供することにある。本発明で得られた複数の凸部を含む繊維断面、または扁平の繊維断面を有するＰＴＦＥ繊維を用いると、より微小なダストの捕集性に優れた布帛を得ることができる。
【課題を解決するための手段】
【００１５】
上記課題を解決するために、本発明に係るポリテトラフルオロエチレン繊維は、複数の凸部を含む繊維断面、または扁平の繊維断面を有することを特徴とするものからなる。
【００１６】
また、本発明に係るポリテトラフルオロエチレン繊維の製造方法では、マトリックスとしてビスコースを用い、ポリテトラフルオロエチレンの水分散液との混合液が特定の成分、濃度に調整された凝固浴に、つまり、硫酸濃度７〜１３％、硫酸ソーダ濃度７〜１５％に制御した凝固浴槽に複数の凸部を有する口金から吐出し、紡糸を行う。特に、焼成を行う際、特定の弛緩率でリラックスを与えながら、特定温度で半焼成工程を経た後に特定温度で焼成を行う方法からなる。つまり、紡糸、精練した後、焼成ローラを用い、１〜５％のリラックスを与えながら２５０〜３２０℃の半焼成工程を経た後に、３２０〜３８０℃の温度で焼成を行う。
【００１７】
また、本発明に係る布帛は、上記異形断面ＰＴＦＥ繊維を用いて布帛を得るか、該布帛の表面に例えば物理的衝撃を加えてフィブリルを生成させた布帛を得ることを特徴とするものである。
【００１８】
更に、本発明は、このような布帛を用いてなるフィルター用材料や微粒子封止用材料も提供する。
【発明の効果】
【００１９】
本発明によれば、これまでになかった複数の凸部を含む繊維断面、または扁平の繊維断面を有するポリテトラフルオロエチレン繊維を提供でき、このポリテトラフルオロエチレン繊維を用いると、これまで以上に微小なダストの捕集性に優れた布帛を得ることができる。
【発明を実施するための最良の形態】
【００２０】
以下に、本発明について、望ましい実施の形態とともに詳細に説明する。
本発明は、前述の課題、つまりＰＴＦＥ繊維の特性を損なうことなく、より微少なダストの捕集性に優れた布帛について、鋭意検討し、布帛の表面に複数の凸部を含む繊維断面、または扁平の繊維断面を有するＰＴＦＥ繊維もしくはフィブリル化したＰＴＦＥ繊維を配して構成したところ、かかる課題を一挙に解決できることを究明したものである。
【００２１】
フッ素系ポリマーにはＰＴＦＥの他にＰＴＦＥに共重合した４フッ化エチレン−６フッ化プロピレン共重合体（ＦＥＰ）、４フッ化エチレン−パーフロロアルコキシ基共重合体（ＰＦＡ）、または４フッ化エチレン−オレフィン共重合体（ＥＴＦＥ）などがあり、これらは溶融紡糸により生産されている。しかしながら、耐熱性の点からＰＴＦＥが最も優れており、本発明はこれまで開示されていなかったＰＴＦＥからなる複数の凸部を含む繊維断面、または扁平の繊維断面を有する形状・繊度が均一な繊維に関するものである。
【００２２】
これまでＰＴＦＥ繊維の製造方法にはマトリックス紡糸法（エマルジョン法ともいう）、スプリット剥離法、ペースト押出法などが知られている。スプリット剥離法とはＰＴＦＥの粉末をシリンダ圧縮せしめた後、焼結、スプリット剥離させた後、延伸する製法である。ペースト押出法とは、マトリックスポリマを用いずにＰＴＦＥの粉末をワックス状潤滑剤と混練し、棒状もしくはフィルム状に成形した後、該潤滑剤を除去し、延伸、焼成（焼成しない場合もある）する製法である。しかしながら、これら２つの製法では、どうしてもその製法上細く切り裂いて得られる最終繊維状物の断面は扁平形状であり、しかもランダムで均一性に劣り、特に短繊維としてフェルト加工する際にはネップなどが生成されやすいという欠点があった。
【００２３】
本発明に係る異形断面ＰＴＦＥ繊維を得るにはマトリックス紡糸法の実施が必要である。マトリックス紡糸法とは、ビスコースなどをマトリックスとしてＰＴＦＥの水分散液との混合液を凝固浴中に吐出して繊維化し、次いで精錬した後、焼成を行う。ポリマーの融点以上で焼成することで、マトリックスポリマーの大部分を焼成飛散させながら、ＰＴＦＥを溶融し、粒子間を融着することで、初めてその後の延伸性が付与される。焼成後、未延伸糸は直接１ステップもしくは２ステップに分けて延伸され、強度が発現する。
【００２４】
本発明でいう複数の凸部を含む繊維断面、または扁平の繊維断面を有するＰＴＦＥ繊維は該マトリックス紡糸法を用い、しかも特定の条件下で製糸を行うことで初めて得られるのであり、スプリット剥離法やペースト押出法で得ることはできない。
【００２５】
本発明に係る繊維は、複数の凸部を含む繊維断面、または扁平の繊維断面を有するＰＴＦＥ繊維であることが必要である。丸断面形状の繊維に比べ、繊維断面形状に複数の凸部を含む繊維は、その表面積が格段に大きいことから高い集塵効率が得られる。
【００２６】
本発明における複数の凸部を含む繊維断面の断面形状は特に限定されず、三角、四角や３葉〜８葉などの多葉断面、Ｙ、Ｈ形などの異形断面およびその他の異形断面などいずれの断面形状も用いることができ、特に限定されない。また、凸部が扁平断面形状であってもよい。紡糸時の糸切れの面からの生産安定性、繊維の表面積を増大させる観点、また布帛後のフィブリル生成のしやすさから、該繊維の凸部の数は３〜８葉であることが好ましく、更に好ましくは３〜５葉であることが好ましい。
【００２７】
また、本発明の異形断面ＰＴＦＥ繊維は、繊度が１．５ｄｔｅｘ以上１８．０ｄｔｅｘ以下であることが好ましい。一般に、ダスト捕集効率を向上させる目的では表面積を上げるため細繊度化傾向が求められるが、一方で通気性を向上させる目的で太繊度化も要望される。本発明の異形断面繊維を用いれば１８．０ｄｔｅｘ程度まで太繊度化してもその表面積の増大さゆえ、通気性が高いレベルを保ったまま、ダスト捕集性能も高いフェルトが得られる。フェルト加工性の観点から更に好ましくは、２．０ｄｔｅｘ以上１５．０ｄｔｅｘ以下であり、この範囲内においては、これまでのダスト捕集性能を遙かに凌ぐフェルトが得られる。
【００２８】
次に、本発明の異形断面ＰＴＦＥ繊維の繊度ばらつきは、該繊維の繊度の１０％以下であることが好ましい。前述した通り、スプリット剥離法やペースト押出法で得られる繊維の断面はランダムでその繊度も不均一である。従って、その繊度ばらつきも非常に大きい。そのため、ダスト捕集性能は良好であるが、その一方フェルト加工時にネップなどが生成されやすく加工が困難という欠点があった。本発明で異形化とともに繊度ばらつきを抑えた異形断面ＰＴＦＥ繊維を発明したことでこれらの両立ができるようになったのである。繊度ばらつきが該繊維の繊度の１０％を超えることは、断面形状および繊度が不均一であることを意味しており、安定した加工を行うことが困難となり好ましくない。
【００２９】
一方、フェルト加工時に本発明で得られる繊度の異なる繊度ばらつきを１０％以下に抑えた異形断面繊維同士、もしくは繊度の異なる繊度ばらつきを１０％以下に抑えた異形断面繊維と丸断面繊維やスプリット剥離法やペースト押出法で得られる繊維を適正な混合割合で用いても工程通過性に問題なく実施できる。
【００３０】
更に本発明のＰＴＦＥ繊維をカットして短繊維として使用する際には、繊維長は、３０〜１００ｍｍ程度であればよいが、特に限定されない。
【００３１】
本発明のＰＴＦＥ繊維の単糸強度は０．７ｃＮ／ｄｔｅｘ以上、単糸伸度は５０％以下であることが好ましい。単糸強度が０．７ｃＮ／ｄｔｅｘ未満、単糸伸度が５０％を越えると、その繊維を後加工する場合、単繊維が延伸され、工程通過性不良となるので好ましくない。
【００３２】
また、本発明の短繊維の３００℃×３０分における乾熱収縮率は３０％以下であることが好ましい。実際フェルトなどを作製して使用する場合、その素材のもつ耐熱性ゆえ、高温度下で使用される用途が多く、乾熱収縮率が高すぎるとフェルトが収縮し、目詰まりも起こしやすくなり、好ましくない。乾熱収縮率は、より好ましくは２０％以下である。
【００３３】
本発明の異形断面ＰＴＦＥ繊維は、マトリックスとしてビスコースを用い、ＰＴＦＥの水分散液との混合液を、硫酸濃度７〜１３％、硫酸ソーダ濃度７〜１５％に制御した凝固浴槽に複数の凸部を有する口金から吐出し、紡糸、精練した後、焼成ローラを用い、１〜５％のリラックスを与えながら２５０〜３２０℃の半焼成工程を経た後に、３２０〜３８０℃の温度で焼成を行うことで製造できる。
【００３４】
上記方法で用いるビスコースは通常レーヨン製造に用いられるもの、すなわちセルロース濃度５〜１０重量％、アルカリ濃度４〜１０％重量％、二硫化炭素２７〜３２重量％（セルロースに対し）が好ましい。また、マトリックスとしてビスコースの代わりに特表２００１−５１１２２２号公報にもあるようにヒドロキシプロピルセルロ−ス溶液またはヒドロキシエチルセルロース溶液を用いることもできる。
【００３５】
上記方法において用いるＰＴＦＥの水分散液は濃度は５０〜７０重量％、安定剤として非イオン活性剤またはアニオン活性剤をＰＴＦＥポリマに対して３〜１０重量％含有するものが好ましく用いられる。また、ＰＴＦＥ水分散液の分散粒子の大きさは０．５μｍ以下、好ましくは０．３μｍ以下である。
【００３６】
これらビスコースとＰＴＦＥの水分散液を混合して混合液を作製する。この際、混合液中のＰＴＦＥ濃度は２０〜４０％、好ましくは２５〜３５％、一方、セルロース濃度は２〜６％、好ましくは３〜５％程度である。この時、ＰＴＦＥ濃度が４０％を超えて高すぎると凝固浴中で糸条が凝固しにくくなる。また精練浴・アルカリ浴中で糸条からＰＴＦＥ粒子が脱落して安定した紡糸が行えなくなってしまう。また、焼成時にＰＴＦＥ粒子同士の融着が強固となり単糸融着が激しくなる他、単糸自体のフィブリル化も発現しにくくなるので好ましくない。ＰＴＦＥ濃度が２０％未満となると、凝固浴中で凝固はしやすくなるが焼成時に異形断面形状を保つことが困難になる他、焼成後の繊維中に炭化成分が多く残存するようになるため繊維強度が低下し好ましくない。
【００３７】
このように混合された混合液は脱泡されるが、この時温度が高いとビスコースが凝固してしまう懸念、また水分が蒸発しＰＴＦＥが凝集する懸念がある。そのため、脱泡時は１５℃以下の低温に制御する必要がある。真空度は約１０Ｔｏｒｒ程度が好ましい。ビスコースとＰＴＦＥの混合のタイミングについては脱泡前にビスコースとＰＴＦＥ水分散液を混合するか、それぞれ脱泡した後スタティックミキサーなどを用い口金に導く直前で混合する方法が採用できる。
【００３８】
次に、この紡糸混合液は凝固浴中に浸漬された複数の凸部を有する吐出孔からなる成型用口金より吐出し、凝固される。凝固浴としては無機鉱酸および／または無機塩の水溶液が用いられるが、本発明では硫酸−硫酸ソーダの混合水溶液を用いる。このとき硫酸濃度は７〜１３％が好ましい。硫酸濃度が７％未満であると凝固浴中で糸条が凝固する速度が非常に遅くなるため所望の異形断面形状を得ることが困難となるので好ましくない。一方、硫酸濃度が１３％を超えると繊維表面に付着した硫酸が脱酸されにくく焼成工程で糸切れが多発する他、凝固浴中で糸条が凝固する速度が非常に速くなり、この場合も異形断面形状のコントロールが困難となるので好ましくない。
【００３９】
硫酸ソーダ濃度は７〜１５％に調整することが好ましい。硫酸ソーダはセルロースの急激な凝固を抑制する。硫酸ソーダ濃度が７％未満の場合、凝固浴中で糸条が凝固する速度が非常に速くなり、異形断面形状のコントロールが困難となるので好ましくない。一方、硫酸ソーダ濃度が１５％を超える場合、凝固浴中で糸条が凝固する速度が非常に遅くなるため所望の異形断面形状を得ることが困難となり好ましくない。すなわち、本発明ではマトリックス法を用いて上記した硫酸濃度及び硫酸ソーダ濃度の両方を特定の範囲内に調整することでＰＴＦＥ異形断面繊維を製造することができたのである。
【００４０】
焼成には接触タイプの焼成ローラまたは非接触タイプの焼成ヒーターを用いることができるが、好ましくは、接触タイプの焼成ローラを用いる。精練浴もしくはアルカリ浴から導かれた未焼成糸をそのままもしくはニップローラなどで絞った後、１〜５％のリラックスを与えながら２５０〜３２０℃の半焼成工程を行うことが必要である。２５０〜３２０℃に保った接触タイプの半焼成工程のローラに導かれた未焼成糸はローラ上で急速に収縮し張力を増す。リラックス率が１％未満であれば張力が高くなりすぎて異形断面形状を保つことが困難となり、また収縮による糸切れも発生しやすい。５％を超えるとリラックス率が高すぎて糸が弛み工程通過性に問題が生じてしまう。但し、１〜５％のリラックスは、半焼成に入る前１回だけではなく半焼成工程のローラ間や焼成工程のローラ間においても行うことができる。半焼成工程は次いで行う焼成工程に入る前になくてはならない工程である。半焼成工程のローラ温度が２５０℃より低い場合は、次いで行う焼成工程で一気に繊維に熱がかかるため異形断面が変形もしくは単糸間での融着が発生しやすく好ましくない。一方、３２０℃より高い場合は半焼成段階で一気に繊維に熱がかかるため異形断面が変形もしくは単糸間での融着が発生しやすく好ましくない。従って、半焼成工程のローラは２５０〜３２０℃の範囲に保つことが必要である。
【００４１】
次いで、半焼成された糸は３２０〜３８０℃の温度で焼成される。この段階でセルロースの大部分は燃焼飛散し、セルロース中のＰＴＦＥ粒子は繊維状に熱融着してＰＴＦＥ未延伸糸が得られる。焼成温度が３２０℃より低いと繊維内のＰＴＦＥ粒子同士の融着が不十分で、焼成後の延伸時に糸切れが頻発する他、繊維強度も低くなり好ましくない。一方、焼成温度が３８０℃より高いと熱により異形断面形状が変形し所望のシャープな凸形状を得ることができなくなる他、繊維内のＰＴＦＥ粒子同士の融着が強固となり、また炭化成分の残留分が減るためフィブリル化しにくい異形断面繊維となってしまう。また、単糸間の融着も生じ製品の開繊性に悪影響を与える結果となるので好ましくない。
【００４２】
次いでＰＴＦＥ未延伸糸は、通常用いられる公知の延伸方法で３００〜４００℃の温度で熱延伸されてＰＴＦＥ延伸糸が得られる。また、焼成の際に非接触タイプの焼成ヒーターを用い上記と同様にし製造することもできる。
【００４３】
精錬された後、半焼成、焼成工程を行う前に０．０８〜０．１６％のアルカリ濃度でアルカリによる洗浄工程を行うことが好ましい。かかるアルカリ洗浄浴には、アルカリ金属またはアルカリ土類金属の水酸化物、炭酸塩、重炭酸塩から選ばれた化合物の水溶液を用いるが、一般にはアルカリ金属の水溶液、中でも苛性ソーダ水溶液が好適に用いられる。該化合物の濃度は０．０８〜０．１６ｗｔ％が好ましい。一般に、次工程の焼成温度範囲にもよるが、ＰＴＦＥ繊維は焼成工程に入る際、繊維表面に酸成分が残存していると焼成工程での糸切れが頻発する。従来の丸断面形状であれば、精錬工程のみでもその精錬時間を長く考慮すれば洗浄は十分である。しかしながら、本発明でいう複数の凸部を含む繊維断面、または扁平の繊維断面を有する繊維を製造する場合には、その繊維表面の凹凸に由来する広い表面積ゆえ、凹凸内部の酸成分をアルカリで中和および洗浄することが好ましい。アルカリによる洗浄は脱酸による糸切れ抑制の他に焼成具合つまり色目やフィブリル化しやすさにも影響を与える。本発明の半焼成及び焼成温度の範囲内であれば、アルカリ浴の濃度が０．０８〜０．１６ｗｔ％の範囲が好ましい。アルカリ浴の濃度が０．０８ｗｔ％未満であると焼成時にセルロース分が分解しにくく、その結果、焼成後の繊維に分解しきれないセルロース分が多く残存し、その後の延伸がしにくくなり、延伸工程で糸切れが頻発する傾向となる。一方、アルカリ浴の濃度が０．１６ｗｔ％を超えるとアルカリ洗浄時にセルロースが溶けだし、アルカリ浴中やガイドにカスが溜まりやすくなる。また半焼成・焼成工程に入る際の未焼成糸強度が弱くなり、工程通過性トラブルを発生しやすくなるので好ましくない。また、焼成時繊維内部のＰＴＦＥ粒子同士の融着が強固となり、フィブリル化しにくくなるので好ましくない。より好ましいアルカリ濃度は、０．１０〜０．１４ｗｔ％の範囲である。
【００４４】
更にアルカリ浴の温度は、２０℃以下が好ましい。アルカリ浴の温度が２０℃を超えた場合もアルカリ濃度が高すぎる場合と同様にアルカリ洗浄時にセルロースが溶けだし、アルカリ浴中やガイドにカスが溜まりやすくなる他、半焼成・焼成工程に入る際の未焼成糸強度が弱くなり、工程通過性トラブルを発生しやすくなるので好ましくない。アルカリ浴の温度は、好ましくは１５℃以下である。
【００４５】
本発明における、少なくとも一部に本発明のＰＴＦＥ繊維を用いた布帛は、本発明のＰＴＦＥ繊維とともにガラス繊維やアラミド、ポリフェニレンサルファイド、ポリイミド、ポリパラフェニレンベンゾオキサゾールなどと混合して作製することができる。しかし、アラミドは分解温度が５００℃以上と優れているが、耐酸性が低い弱点があり、ポリフェニレンサルファイドは耐薬品性に優れるものの、融点が２８５℃と耐熱性がやや低い。ポリイミドの場合耐アルカリ性にやや問題があり、ポリフェニレンベンゾオキサゾールは、高強度ではあるが、市場価格が非常に高価である。ガラス繊維は分解点が７００℃以上と耐熱性は問題ないが、耐アルカリ性にやや問題がある。これに対してフッ素樹脂系繊維、中でもＰＴＦＥは特定の過フッ化有機液体に２９９℃以上で溶けることと、溶融アルカリ金属にわずかに侵される以外は、非常に優れた耐薬品性を示し、また耐熱性も融点が３２７℃と高温であることから総合的に見てフッ素樹脂系繊維が最もバランスよく優れた性能を発揮する。そのため、最もフィルター用途に好適である。その混合比率としては本発明のＰＴＦＥ繊維を２０〜１００％、好ましくは４０〜１００％の割合で混繊することが好ましい。本発明のＰＴＦＥ繊維はそのまま布帛として使用することもできるが、以下で言うフィブリル化した布帛として使用するとより効果的である。
【００４６】
本発明におけるフィブリル化を有する布帛としては、フィブリル化したＰＴＦＥ繊維が布帛表面の総面積の５０％以上を占めることが好ましい。総面積の５０％未満しか占有しない場合は、０．５μｍ以下のダストの捕集効率が低い布帛しか得ることができないからである。
【００４７】
次に、かかる布帛の製造方法について説明する。すなわち、かかるフィブリル化したＰＴＦＥ繊維からなる布帛は、フィブリル化していないＰＴＦＥ繊維から構成される布帛の表面に、物理的衝撃を加えることで、該表面にフィブリル化したＰＴＦＥ繊維を生成させる手段を用いて製造するものである。
【００４８】
本発明に係る布帛では、表面に最小繊度が１．１ｄｔｅｘ以下、更に０．１ｄｔｅｘ以下であるフィブリル化したＰＴＦＥ繊維があり、表面から内部に向かって繊度の大きいＰＴＦＥ繊維の割合が漸次に増大する布帛が好ましい。なぜなら布帛の厚み方向で全体にわたってフィブリル化したＰＴＦＥ繊維からなる布帛は、構成繊維が全て細く分割してしまったため、布帛の強度が低下してしまい好ましくない。また、布帛表面でフィブリル化したＰＴＦＥ繊維と共に、布帛内部にフィブリル化せずに存在する異形断面を保ったＰＴＦＥ繊維がダストの捕集効率を向上させる。ここでいうフィブリル化していないＰＴＦＥ繊維からなる布帛は、ＰＴＦＥ短繊維からなるウェッブをニードルパンチで一体化したフェルトであれば、問題なく用いることができる。またここでいうフェルトにおいては、ＰＴＦＥ繊維の短繊維からなるウェッブと、耐熱性繊維のマルチフィラメントやモノフィラメントからなる織物からなる基布を積層したものでもよく、あるいはまた、フッ素樹脂系繊維（４フッ化エチレン−６フッ化プロピレン共重合体（ＦＥＰ）、４フッ化エチレン−パーフロロアルコキシ基共重合体（ＰＦＡ）または４フッ化エチレン−オレフィン共重合体（ＥＴＦＥ）など）からなる織物や編み物単体でも問題なく用いることができる。さらにまた、フィブリル化していないＰＴＦＥ繊維からなる布帛は、ＰＴＦＥ繊維からなるウェッブ単体でもよく、あるいはまた、このウェッブをカレンダーした布帛や、樹脂を付着して硬化したレジンボンド不織布でも問題なく用いることができる。
【００４９】
本発明における物理的衝撃は、高圧ジェット水流処理であることが好ましい。なぜなら高圧ジェット水流処理をすることで、例えばニードルパンチなどによって発生する針穴や、繊維の断裂が発生するのを最小限に抑えて、物理的衝撃を与えることができるためである。
【００５０】
ここでいう高圧ジェット水流処理は３ＭＰａ以上の処理圧が好ましい。丸断面のフッ素繊維と比べ、本発明で得られる異形繊維を用いることで処理圧を３ＭＰａまで低く設定してもフィブリルの発現が可能となり、繊維へ与えるダメージを極力抑えることが可能である。一方、処理圧が３ＭＰａ未満であると繊維がフィブリル化せず、０．５μｍ以下のような微少ダストの捕集効率が低い布帛しか得られないため、好ましくない。
【００５１】
本発明で得られる布帛はフィルター用材料または微粒子封止用材料用途に好適に用いることができる。本発明の布帛によれば、飛灰や粉塵を捕集するフィルターのみならず、さらには、液体用の濾過フィルターでも問題なく用いることができ、更には微粒子封止材料として、例えばプリンターのトナー封止材料などとして使用することができるが、これらの用途に限定されるものではない。
【実施例】
【００５２】
以下、本発明について実施例を挙げて具体的に説明するが、本発明はこれらに限定されるものではない。なお、布帛の各物性の測定方法は以下の通りである。
【００５３】
（１）繊度ばらつき
フィブリル化させる前のＰＴＦＥ延伸糸からサンプルをランダムに抜き取り下記の通り包埋法により断面写真を撮影する。その上でそれぞれの断面写真を切り取り重量を測定することで断面積を求め、本発明のＰＴＦＥ繊維は比重２．３０ｇ／ｃｍ3を用いて繊度を計算した。ランダムに３０本測定し、平均値を算出する。その平均値と最小繊度、最大繊度の大きい方のばらつきの程度を測定した。
【００５４】
＜包埋法＞
サンプル糸を成形枠にやや張力を加えセロテープで固定する。２００℃で加熱してパラフィンとステアリン酸の混合物を溶融させる。１３０℃になったらエチルセルロースを少量ずつ加え、攪拌しながら１時間保温して泡を抜く。１００℃まで落とした後、成形枠に流し込む。冷却・固化させた後、適当な大きさのブロックに切り分ける。ミクロトームを用いて、ブロックから切片（厚さ７μｍ程度）を切り出し、スライドグラスの上に載せる。このとき、スライドグラス上にアルブメンを薄く塗り延ばしておく（アルブメンは卵の白身とグリセリン等量、防腐剤としてサリチル酸ソーダ１ｗｔ％添加したもの）。７０℃に保った乾燥機に２０分放置して熱処理を行い乾燥させた後、酢酸イソアミル浴に約１時間浸し、脱包埋を行ない、その後風乾する。スライドグラスの上に流動パラフィンを一滴つけ、空気が入らないようにカバーグラスを静かに載せ、顕微鏡を用いて写真を撮影する。
【００５５】
（２）カード通過性
室内温度３０℃、相対湿度６０％とし、カード機に２ｇ／ｍ〜１０ｇ／ｍの原綿を投入しつつ、ローラー通過時のシリンダーローラーの巻き付き、ネップの発生を観察し、以下のように評価した。
○：良好、△：やや悪い、×：非常に悪い
【００５６】
（３）布帛表面の総面積に占めるフィブリル糸の割合（以下フィブリルの割合と記述）
布帛の表面写真を撮影し、フィブリル糸の占める面積をよみとった。撮影倍率は５０倍で、ビデオハイスコープを用いた。
【００５７】
（４）最小繊維径
布帛の断面写真を電子顕微鏡で撮影し、最も繊維径の細い繊維を選択し、該繊維の繊維直径をよみとる。撮影倍率は１０００倍とする。
【００５８】
（５）捕集効率
捕集効率は大気塵計数法により実施した。ダスト粒径は０．５μｍ以下、濾過風速は１．０ｍ／分で、パーティクルカウンターを使用して、大気中のダストの捕集効率を測定したデータである。
【００５９】
実施例１〜５
ビスコース熟成度（塩点）８．０、セルロース濃度９．０％、アルカリ濃度６．２％のビスコース５０重量％と濃度６０％のＰＴＦＥ水分散液５０％を混合した後、１０Ｔｏｒｒの減圧下で脱泡して重合体濃度３０％の成形用原液を得た。原液中のポリマーに対するＰＴＦＥ樹脂含有量は８７．０％であり、３０℃における原液粘度は１３２ポイズであった。この原液を複数の凸部を有する成型用口金に導き、表１に示した断面形状、繊度になるように紡糸口金を変更して凝固浴中に吐出した。凝固浴は硫酸濃度１０．０％、硫酸ソーダ濃度１１．０％の混合水溶液であり、温度は１０℃であった。次いで凝固した未焼成糸を温度８０℃の温水で洗浄した後、濃度０．１２％の苛性ソーダ水溶液を入れたアルカリ浴中に導いて精練し、酸成分を完全に除去した。その後、アルカリ浴から導かれた未焼成糸をニップローラで絞った後、４％のリラックスを与えながら２８０℃の温度で半焼成を行ない、次いで３５０℃に保った焼成ローラを用いて焼成を行い３０ｍ／分の速度で引き取り、未延伸糸を得た。次いで未延伸糸は３５０℃の温度で熱延伸され、表１に示す異形断面ＰＴＦＥ延伸糸を得た。
【００６０】
得られた異形断面ＰＴＦＥ延伸糸を合糸し、捲縮を掛けカットして７．７ｄｔｅｘ×７０ｍｍのＰＴＦＥ異形断面ステープルを得た。該ステープルをカーディング処理してウェッブを得た。しかる後にＰＴＦＥマルチフィラメントよりなる織物（東レ・ファインケミカル製ＴＯＹＯＦＬＯＮ＃４３００）の表裏両側に上記のウェッブを積層して、３５０本／ｃｍ2でニードルパンチ処理して一体化し、フェルトを得た。このフェルトの表面と裏面から３回ずつ処理水圧１５ＭＰａ、送り速度５ｍ／ｍｉｎでウォータージェットパンチ処理し、表面のフィブリル化した布帛を得た。該繊維の繊度、繊度ばらつき、カード通過性、該布帛のフィブリルの割合、最小繊維径、捕集効率を測定した結果を表１に示す。
【００６１】
比較例１
ＰＴＦＥステープルファイバー（東レ・ファインケミカル社製ＴＯＹＯＦＬＯＮ７．４ｄｔｅｘ×７０ｍｍ；丸断面）を用い実施例１と同様にして布帛を得た。測定結果を表１に合わせて示す。
【００６２】
比較例１と比べ、本発明の異形断面ＰＴＦＥ繊維を用いて作製したフィブリル化を有する布帛は、フィブリルの割合が多く、最小繊維径は小さく、その結果ダストの捕集効率も高いことが分かる。但し１０葉では凸部が小さく丸断面に近づくためかフィブリルの割合が低下し、最小繊維径も大きくなる傾向にあった。しかし、捕集効率は比較例１を上回っていた。
【００６３】
実施例６、比較例２
実施例１および比較例１で得られたフィブリル化していないフェルト布帛についてもフィブリル化を行わないままで、布帛のフィブリルの割合、最小繊維径、捕集効率を測定した。結果を表１に示す。
【００６４】
フィブリル化していない布帛である実施例６と比較例２を比べると、本発明の異形断面ＰＴＦＥ繊維を用いた実施例６の方がダスト捕集効率は遙かに優れていた。また、丸断面繊維をフィブリル化して得た布帛（比較例１）とほぼ同レベルの捕集効率であった。
【００６５】
【表１】
2005248377.tif 000002
【００６６】
実施例７〜１１
実施例７〜１１は、繊度を変更した以外は実施例１と同様にして製糸を行った。結果を表２に示す。実施例７〜１０では、実施例７の繊度が１．５ｄｔｅｘ未満の１．２ｄｔｅｘであり、繊度ばらつきが１０％程度となりカード通過性がやや悪い状態となった。また、実施例１１で繊度が１８．０ｄｔｅｘを超えた２０．０ｄｔｅｘの際、最小繊維径がやや大きくなり、ダスト捕集効率もやや低い傾向となった。また、太繊度のため焼成不足気味で延伸時の糸切れが見られる傾向となった。
【００６７】
【表２】
2005248377.tif 000003
【００６８】
これらの結果から明らかなように、本発明で得られる複数の凸部を含む繊維断面、または扁平の繊維断面を有するＰＴＦＥ繊維を用いて作製した布帛もしくはフィブリル化させた布帛は微小なダストの捕集性に優れていることが分かる。